СПОСОБ ПОЛУЧЕНИЯ ЭТИЛЕНА И ПРОПИЛЕНА

1. Способ получения этилена и пропилена путем контактирования углеводородного вещества, которое включает, по меньшей мере, один олефин, содержащий от 4 до 12 атомов углерода, в количестве, которое составляет, по крайней мере, 20 мас.%, с цеолитсодержащим формованным катализатором в реакторе с неподвижным слоем катализатора, для каталитической конверсии, по меньшей мере, одного олефина, содержащего от 4 до 12 атомов углерода, где цеолитсодержащий формованный катализатор удовлетворяет следующим требованиям с (1) по (6):
(1) цеолит представляет собой цеолит с промежуточным размером пор, и размер его пор составляет от 5 до 6,5 Å,
(2) цеолит практически не содержит протон
(3) цеолит содержит, по крайней мере, один металл, выбранный из группы, состоящий из металлов, относящихся к IB группе Периодической таблицы,
(4) цеолитсодержащий формованный катализатор включает оксид кремния в качестве связующего,
(5) предел прочности при боковом сжатии цеолитсодержащего формованного катализатора составляет, по меньшей мере, 2,5 Н/мм,
(6) содержание натрия в цеолитсодержащем формованном катализаторе, как катализаторе H-обменного типа, составляет 500 частей на млн или меньше.
2. Способ получения этилена и пропилена по п.1, где углеводородное вещество включает, по меньшей мере, один олефин, содержащий от 4 до 12 атомов углерода, в количестве, которое составляет, по крайней мере, 50 мас.% по отношению к массе углеводородного вещества.
3. Способ получения этилена и пропилена по п.1 или 2, где цеолит в цеолитсодержащем формованном катализаторе удерживает серебро и щелочной металл за счет ионного обмена и практически не содержит протон.
4. Способ получения этилена и пропилена по п.1, где цеолит в цеолитсодержащем формованном катализаторе выбран из группы, состоящей из цеолитов типа ZSM-5.
5. Способ получения этилена и пропилена по п.1, где цеолит в цеолитсодержащем формованном катализаторе имеет молярное отношение оксид кремния/оксид алюминия, составляющее в диапазоне от 800 до 2000.
6. Способ получения этилена и пропилена по п.1, где в качестве источника оксида кремния, используемого в качестве связующего при получении цеолитсодержащего формованного катализатора, применяют золь оксида кремния, размер частиц которого составляет в диапазоне от 5 до 40 нм.
7. Способ получения этилена и пропилена по п.1, где цеолитсодержащий формованный катализатор перед его  контактированием с углеводородным веществом подвергают термообработке при температуре не ниже, чем 500°C в присутствии водяного пара.
8. Способ получения этилена и пропилена по п.1, где реактор с неподвижным слоем катализатора представляет собой адиабатический реактор с неподвижным слоем катализатора.
-1
9. Способ получения этилена и пропилена по п.1, где условия проведения каталитической конверсии таковы, что температура реакции составляет в диапазоне от 500 до 580°С, парциальное давление углеводородного вещества составляет в диапазоне от 0,05 до 0,3 МПа, а среднечасовая скорость подачи сырья составляет в диапазоне от 2 до 10 ч.